【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
穴部が設けられたロータコアと、
前記穴部内に挿入された磁石と、
前記穴部と前記磁石との離間部に設けられた固定部材と、
を備えるロータを構成する前記固定部材の形成に用いられる固定用樹脂組成物であって、
熱硬化性樹脂（Ａ）と、
硬化剤（Ｂ）と、
無機充填材（Ｃ）と、を含み、
成形機を用いて、金型温度１７５℃、注入圧力９．８ＭＰａ、硬化時間１２０秒の条件で、前記固定用樹脂組成物を注入成形し、長さ８０ｍｍ、幅１０ｍｍ、厚さ４ｍｍの前記固定用樹脂組成物の成形体を作製し、前記成形体を、さらに１７５℃、４時間という条件で硬化させて硬化物として作製し、その後、
前記硬化物をＡＴＦ中に１５０℃で１０００時間浸漬し、
前記ＡＴＦ浸漬前の前記硬化物の重量をＸ１とし、
前記ＡＴＦ浸漬後の前記硬化物の重量をＸ２としたとき、
（Ｘ２−Ｘ１）／Ｘ１×１００で算出される重量変化率が−０．０５％以上０．５％以下であり、
前記固定部材は、前記磁石の側壁のうちの少なくとも前記ロータコアの内周縁側に位置する側壁上に設けられて前記磁石を固定する、固定用樹脂組成物。
【請求項２】
請求項１に記載の固定用樹脂組成物において、
前記硬化物を前記ＡＴＦ中に１５０℃で２０００時間浸漬したとき、
前記ＡＴＦ浸漬後の前記硬化物の重量をＸ３としたとき、
（Ｘ３−Ｘ１）／Ｘ１×１００で算出される重量変化率が−０．１％以上０．６％以下である、固定用樹脂組成物。
【請求項３】
請求項１または２に記載の固定用樹脂組成物において、
前記硬化物を前記ＡＴＦ中に１５０℃で１０００時間浸漬したとき、
前記ＡＴＦ浸漬前の前記硬化物の体積をＹ１とし、
前記ＡＴＦ浸漬前の前記硬化物の体積をＹ２としたとき、
（Ｙ２−Ｙ１）／Ｙ１×１００で算出される体積変化率が−０．２％以上１．５％以下である、固定用樹脂組成物。
【請求項４】
請求項１乃至３いずれか一項に記載の固定用樹脂組成物において、
前記無機充填材（Ｃ）の含有量が、前記固定用樹脂組成物の合計値１００質量％に対して、５０質量％以上である、固定用樹脂組成物。
【請求項５】
請求項１乃至４いずれか一項に記載の固定用樹脂組成物において、
前記無機充填材（Ｃ）は、第１カップリング剤による表面処理が施されている固定用樹脂組成物。
【請求項６】
請求項５に記載の固定用樹脂組成物において、
前記第１カップリング剤は、１級アミノシランを含む固定用樹脂組成物。
【請求項７】
請求項１乃至６いずれか一項に記載の固定用樹脂組成物において、
エポキシシラン、アミノシラン、ウレイドシラン、メルカプトシランからなる群から選択される少なくとも一種の第２カップリング剤を含む固定用樹脂組成物。
【請求項８】
請求項１乃至７いずれか一項に記載の固定用樹脂組成物において、
前記熱硬化性樹脂（Ａ）が、エポキシ樹脂を含む、固定用樹脂組成物。
【請求項９】
請求項１乃至８いずれか一項に記載の固定用樹脂組成物において、
前記硬化剤（Ｂ）が、ノボラック型フェノール樹脂、フェノールアラルキル樹脂、ナフトール型フェノール樹脂、及びヒドロキシベンズアルデヒドとホルムアルデヒドとフェノールの反応生成物を主とするフェノール樹脂からなる群から選択される少なくとも一種を含む、固定用樹脂組成物。
【請求項１０】
請求項１乃至９いずれか一項に記載の固定用樹脂組成物において、
粉末状、顆粒状、又はタブレット状である、固定用樹脂組成物。
【請求項１１】
請求項１乃至１０いずれか一項に記載の固定用樹脂組成物を用いて形成されるロータ。
【請求項１２】
請求項１１に記載のロータを搭載した自動車。
【手続補正２】
【補正対象書類名】明細書
【補正対象項目名】００１１
【補正方法】変更
【補正の内容】
【００１１】
本発明によれば、穴部が設けられたロータコアと、
前記穴部内に挿入された磁石と、
前記穴部と前記磁石との離間部に設けられた固定部材と、
を備えるロータを構成する前記固定部材の形成に用いられる固定用樹脂組成物であって、
熱硬化性樹脂（Ａ）と、
硬化剤（Ｂ）と、
無機充填材（Ｃ）と、を含み、
成形機を用いて、金型温度１７５℃、注入圧力９．８ＭＰａ、硬化時間１２０秒の条件で、前記固定用樹脂組成物を注入成形し、長さ８０ｍｍ、幅１０ｍｍ、厚さ４ｍｍの前記固定用樹脂組成物の成形体を作製し、前記成形体を、さらに１７５℃、４時間という条件で硬化させて硬化物として作製し、その後、
前記硬化物をＡＴＦ中に１５０℃で１０００時間浸漬し、
前記ＡＴＦ浸漬前の前記硬化物の重量をＸ１とし、
前記ＡＴＦ浸漬後の前記硬化物の重量をＸ２としたとき、
（Ｘ２−Ｘ１）／Ｘ１×１００で算出される重量変化率が−０．０５％以上０．５％以下であり、
前記固定部材は、前記磁石の側壁のうちの少なくとも前記ロータコアの内周縁側に位置する側壁上に設けられて前記磁石を固定する、固定用樹脂組成物が提供される。
【手続補正３】
【補正対象書類名】明細書
【補正対象項目名】０１６５
【補正方法】変更
【補正の内容】
【０１６５】
以上、図面を参照して本発明の実施形態について述べたが、これらは本発明の例示であり、上記以外の様々な構成を採用することもできる。
以下、参考形態の例を示す。
１．穴部が設けられたロータコアと、
前記穴部内に挿入された磁石と、
前記穴部と前記磁石との離間部に設けられた固定部材と、
を備えるロータを構成する前記固定部材の形成に用いられる固定用樹脂組成物であって、
熱硬化性樹脂（Ａ）と、
硬化剤（Ｂ）と、
無機充填材（Ｃ）と、を含み、
成形機を用いて、金型温度１７５℃、注入圧力９．８ＭＰａ、硬化時間１２０秒の条件で、前記固定用樹脂組成物を注入成形し、長さ８０ｍｍ、幅１０ｍｍ、厚さ４ｍｍの前記固定用樹脂組成物の成形体を作製し、前記成形体を、さらに１７５℃、４時間という条件で硬化させて硬化物として作製し、その後、
前記硬化物をＡＴＦ中に１５０℃で１０００時間浸漬し、
前記ＡＴＦ浸漬前の前記硬化物の重量をＸ１とし、
前記ＡＴＦ浸漬後の前記硬化物の重量をＸ２としたとき、
（Ｘ２−Ｘ１）／Ｘ１×１００で算出される重量変化率が−０．０５％以上０．５％以下である、固定用樹脂組成物。
２．１．に記載の固定用樹脂組成物において、
前記硬化物を前記ＡＴＦ中に１５０℃で２０００時間浸漬したとき、
前記ＡＴＦ浸漬後の前記硬化物の重量をＸ３としたとき、
（Ｘ３−Ｘ１）／Ｘ１×１００で算出される重量変化率が−０．１％以上０．６％以下である、固定用樹脂組成物。
３．１．または２．に記載の固定用樹脂組成物において、
前記硬化物を前記ＡＴＦ中に１５０℃で１０００時間浸漬したとき、
前記ＡＴＦ浸漬前の前記硬化物の体積をＹ１とし、
前記ＡＴＦ浸漬前の前記硬化物の体積をＹ２としたとき、
（Ｙ２−Ｙ１）／Ｙ１×１００で算出される体積変化率が−０．２％以上１．５％以下である、固定用樹脂組成物。
４．１．乃至３．いずれか一つに記載の固定用樹脂組成物において、
前記無機充填材（Ｃ）の含有量が、前記固定用樹脂組成物の合計値１００質量％に対して、５０質量％以上である、固定用樹脂組成物。
５．１．乃至４．いずれか一つに記載の固定用樹脂組成物において、
前記無機充填材（Ｃ）は、第１カップリング剤による表面処理が施されている固定用樹脂組成物。
６．５．に記載の固定用樹脂組成物において、
前記第１カップリング剤は、１級アミノシランを含む固定用樹脂組成物。
７．１．乃至６．いずれか一つに記載の固定用樹脂組成物において、
エポキシシラン、アミノシラン、ウレイドシラン、メルカプトシランからなる群から選択される少なくとも一種の第２カップリング剤を含む固定用樹脂組成物。
８．１．乃至７．いずれか一つに記載の固定用樹脂組成物において、
前記熱硬化性樹脂（Ａ）が、エポキシ樹脂を含む、固定用樹脂組成物。
９．１．乃至８．いずれか一つに記載の固定用樹脂組成物において、
前記硬化剤（Ｂ）が、ノボラック型フェノール樹脂、フェノールアラルキル樹脂、ナフトール型フェノール樹脂、及びヒドロキシベンズアルデヒドとホルムアルデヒドとフェノールの反応生成物を主とするフェノール樹脂からなる群から選択される少なくとも一種を含む、固定用樹脂組成物。
１０．１．乃至９．いずれか一つに記載の固定用樹脂組成物において、
粉末状、顆粒状、又はタブレット状である、固定用樹脂組成物。
１１．１．乃至１０．いずれか一つに記載の固定用樹脂組成物を用いて形成されるロータ。
１２．１１．に記載のロータを搭載した自動車。